КОМПОЗИТНЫЙ МАТЕРИАЛ, СОДЕРЖАЩИЙ МЕТАЛЛ И НАНОЧАСТИЦЫ

1. Композитный материал, содержащий металлические кристаллиты и наночастицы, в котором металлические кристаллиты имеют средний размер в диапазоне от 100 до 200 нм.
2. Композитный материал по п.1, в котором металлические кристаллиты имеют средний размер в диапазоне от 120 до 200 нм.
3. Композитный материал по п.1, в котором наночастицы сформированы в виде углеродных нанотрубок, где по меньшей мере часть которых обладает закрученной структурой, состоящей из одного или более свернутых слоев графита, причем каждый слой графита состоит из двух или более слоев графена один поверх другого.
4. Композитный материал по п.1, в котором указанные наночастицы сформированы в виде углеродных нанотрубок (УНТ), находящих в виде порошка агломератов переплетенных УНТ с размером кластера более 100 нм.
5. Композитный материал по п.4, в котором средний диаметр агломератов УНТ составляет от 0,05 до 5 мм, предпочтительно от 0,1 до 2 мм и наиболее предпочтительно от 0,2 до 1 мм.
6. Композитный материал по п.5, в котором отношение длины наночастиц, в частности УНТ, к диаметру больше 3, предпочтительно больше 10, но наиболее предпочтительно меньше 15.
7. Композитный материал по п.4, в котором длина УНТ составляет величину порядка среднего размера или среднего диаметра металлических кристаллитов.
8. Композитный материал по п.7, в котором средняя длина УНТ в композите находится в диапазоне от 100 до 200 нм.
9. Композитный материал по п.1, в котором содержание УНТ композитного материала по массе находится в диапазоне от 0,5 до 10,0%, предпочтительно от 3,0 до 9,0% и наиболее предпочтительно от 5,0 до 9,0%.
10. Композитный материал по п.1, при получении которого осуществляется функционализация, в частности придание шероховатости поверхности по меньшей мере части наночастиц перед механическим сплавлением.
11. Композитный материал по п.10, в котором наночастицы сформированы в виде УНТ с несколькими стенками или многократно скрученных УНТ, и придание шероховатости осуществляется путем вызывания разрыва по меньшей мере самого внешнего слоя по меньшей мере некоторых УНТ, подвергнув УНТ воздействию высокого давления, в частности давления 5,0 МПа или выше, предпочтительно 7,8 МПа или выше.
12. Композитный материал по п.1, в котором наночастицы частично внедрены по меньшей мере в некоторые из кристаллитов.
13. Композитный материал по любому из предшествующих пунктов, в котором металлом является легкий металл, в частности Al, Mg, Ti, или сплав, включающий один или несколько из них, Cu или сплав Cu.
14. Применение композитного материала по любому из пп.1-13 для получения полуобработанных или готовых продуктов.
15. Способ получения композитного материала по любому из пп.1-13, содержащий стадию механического сплавления металла и углеродных нанотрубок посредством высокоэнергичного размалывания.